상기 합금 의 질량비 에 기초 하 여 , 단계 I 에서 얻 어 진 나노 합금 분말 을 건조 하 고 , Si , Al , Co , Ce 및 B 분말 을 첨가 하 고 , 상기 원료 재료 를 진공 유도 전기로 에 적치 하 고 , 1000 ~ 1500 ℃ 에서 각 제련 시간 을 30 ~ 120 분 동안 으로 하 여 2 - 4 회 반복 적 으로 제련 하 고 , 제련 완료 후 , 헬륨 보호 하 에 블랭크 를 주조 하 고 , 합금 잉곳 을 얻 기 위해 냉각 하 고 , 냉각 된 합금 잉곳 을 밀폐 된 포트 내 에 적치 하 고 , 통상 의 온도 에서 50 ~ 200 시간 동안 플렛 터 너리 볼 밀상 에서 플렛 터 너리 볼 밀링 함 으로써 그 입도 가 15 nm 보다 작 은 합금 분말 메트 릭스 를 얻 는다 . 여기 에서 , Si , Al , Co , Ce 및 B 의 순도 는 99 . 8 % 를 넘 어 가 며 , Si 입자 의 크기 는 10 - 100 ㎛, Al 입자 크기 는 10 - 80 ㎛, Co 입자 크기 는 10 - 120 ㎛, Ce 의 입자 크기 는 10 - 90 ㎛, 그리고 B 입자 크기 는 10 - 110 ㎛ 이 다 .